電気光学的スイッチング素子であって、選択的に光可視光を反射することが可能な、1つまたは2つ以上のコレステリック液晶層、および光の強度を制御することが可能な、電気光学的素子を含む、前記電気光学的スイッチング素子。光の波長をより長い値にシフトすることと、選択的に光可視光を反射することとが可能な、1つまたは2つ以上のコレステリック液晶層、および光の強度を制御することが可能な、電気光学的素子を含む、請求項1に記載の電気光学的スイッチング素子。選択的に光可視光を反射することが可能な、1つまたは2つ以上のコレステリック液晶層、光の波長をより長い値にシフトすることが可能な、1つまたは2つ以上の前記層とは別の層、および光の強度透過/反射/散乱を制御することが可能な、電気光学的素子を含む、請求項1または2に記載の電気光学的スイッチング素子。照明例えば、バックライトとしてのための手段を含む、請求項1~3の1つまたは2つ以上に記載の電気光学的スイッチング素子。励起光を選択的に反射するための手段を含む、請求項1~4の1つまたは2つ以上に記載の電気光学的スイッチング素子。励起光を選択的に反射するための手段を含み、前記励起光を選択的に反射するための手段が、コレステリック液晶材料を含む、請求項5に記載の電気光学的スイッチング素子。光の強度を制御することが可能な電気光学的素子が、液晶材料を含む、請求項1~6の1つまたは2つ以上に記載の電気光学的スイッチング素子。請求項7に記載の電気光学的スイッチング素子であって、電気光学的素子が、つぎの液晶スイッチング素子の群から選択される液晶スイッチングを含むものである、前記スイッチング素子。1つまたは2つ以上の二色性色素を含む液晶、低分子量を有する成分およびポリマー成分例えば、PDLC、NCAPまたはPNのようなを含む液晶の複合材料、および、相変化液晶材料例えば、SA相変化材料またはコレステリック相変化材料。光の強度を制御することが可能な電気光学的素子が、電気泳動スイッチング素子である、請求項1~6の少なくとも1つに記載の電気光学的スイッチング素子。光の強度を制御することが可能な電気光学的素子が、電子ジャイロスイッチング素子である、請求項1~6の少なくとも1つに記載の電気光学的スイッチング素子。光変換手段が、積層された層またはフィルムの層である、請求項10に記載の電気光学的スイッチング素子のアレイ。光変換手段が、3つのカラー、赤色、緑色および青色それぞれのための分離した領域を有する、空間的に構造化/パターン化された層の形態を有する、請求項10に記載の電気光学的スイッチング素子のアレイ。請求項11および12の1つまたは2つ以上に記載の電気光学的スイッチング素子のアレイを含む、電気光学的ディスプレイ。ディスプレイをアドレッシングすることが可能な、例えば、TFTsのマトリックスのような、アクティブマトリックスアレイを含むことを特徴とする、請求項13に記載のディスプレイ。請求項1~10の1つまたは2つ以上に記載の電気光学的スイッチング素子、または、請求項11および12の1つまたは2つ以上に記載の電気光学的スイッチング素子のアレイの、電気光学的ディスプレイにおける使用。請求項1~10の1つまたは2つ以上に記載の電気光学的スイッチング素子、または、請求項11および12の1つまたは2つ以上に記載の電気光学的スイッチング素子のアレイの、情報の表示における使用。例本発明は、以下の例によってより詳細に説明される。それらは、本発明を、いかなる意味においてもそれを限定せずに例示することを意図する。しかし、それらの組成、構成および物理特性を含む種々の態様は、専門家に極めて良好に例示され、当該特性を、本発明によって達成することができ、また、特に、当該範囲において、それらを変更することができる。特に、好ましく達成することができる種々の特性の組み合わせを、このように専門家のために良好に定義する。例1青色、緑色および赤色の選択的反射および各色のための2つのねじれ方向に対応する、コレステリック液晶の6つの層は、ドイツ、メルクKGaA社から商業的に入手可能な光開始剤を含む、反応性メソゲンの混合物である、光重合液晶材料RMM34Cを利用して用意される。キラル成分は、右巻きねじれのためのBDH1281メルクKGaA社から入手可能、および、左巻きねじれのためのS5011メルクKGaA社から入手可能である。キラル成分の濃度は、BDH1281用で、それぞれ4.54青色、3.78緑色および3.00赤色であり、S5011用で、それぞれ2.87青色、2.44緑色および1.95赤色である。ガラス基材は、通常通りに洗浄されて乾燥され、日本の東京化成のポリビニルアルコールPVAの水溶液が、1500rpmのスピンコーティングspincoatingで適用される。そして基材は30分間80°Cの温度で固化cureされ、その後夫々一つの方向にラビングされる。各キラル成分にドープされたRMM34Cは、プロピレングリコールモノメチルエーテルアセタートPGMEA内で溶解され、60の溶液は、ラビングされたPVAで覆われた基材上で1500rpmでスピンコーティングされる。そして、各基材は30分間60°Cの温度で乾燥される。この工程で形成されたコレステリック液晶構造は、365nmの波長を有するUVによる、2000±50mJ/cm2の照射に曝されることにより開始される重合により安定化される。結果として生じるコレステリック液晶の層の反射スペクトルは、輝度計CS-1000コニカミノルタ、日本、および、光源として、DolanJennerIndustriesの白熱灯FiberLiteModel190を利用して測定される。入射光は、基材に対して垂直な方向から30°傾けられ、反射は、垂直方向から検出される。R-円偏光板またはL-円偏光板のどちらかが、コレステリック層に面したその四分の一波長板の側と共に、コレステリック液晶層上に配置される。参考用に、完全に散乱する板が利用され、関連する反射光の強度が測定される。ここで、右巻きに円偏光された光だけを透過する、R-円偏光板美舘イメージング、日本は、直線偏光板に対して広い範囲の波長を有する四分の一波長の板を配置することにより実現され、よって、その光軸は、偏光板の透過軸に対して45°時計回りにねじられる。左巻き回転方向を有する円偏光光だけを透過する、L-円偏光板美舘イメージング、日本は、直線偏光板および四分の一波長板の組み合わせを含み、そこでは、四分の一波長板の遅軸は、偏光板の吸収軸に対して45°回転する。右巻きねじれコレステリック液晶層による結果が、表1に示される。明確に分かるように、右巻き円偏光された光だけが、各々の選択的反射周波数領域において反射されている。結果的な左巻きねじれコレステリック液晶層表2は、略同じであり、右巻き方向および左巻き方向が反対であることだけが異なる。表1:右巻きねじれコレステリック液晶層の反射の相対強度注釈:右:右巻き円偏光板を持つ左:左巻き円偏光板を持つn.d.:測定されていない表2:左巻きねじれコレステリック液晶層の反射の相対強度注釈:右:右巻き円偏光板を持つ左:左巻き円偏光板を持つドイツ、メルクKGaA社から商業的に入手可能な、二色性色素F355、F357およびF593は、これもドイツ、メルクKGaA社から商業的に入手可能な、液晶ZLI-3449-100およびMLC-6609の中へ組み込まれる。ZLI-3449-100およびMLC-6609の物理的性質は、表3に示される。2つの種類のセルが用意される。タイプ1のセルは、アンチパラレルラビングantiparallelrubbingで処理されたホモジニアス配列を含むポリイミドで覆われたパターン化されたITO電極を有し、セルギャップ10μmを有し、タイプ2のセルは、直交ラビングねじれネマチック状態へ導くで処理されホモジニアス配列を含むポリイミドで覆われたパターン化されたITO電極を有し、6μmのセルギャップを有する。表3:LC混合物ZLI-3449-100およびMLC-6609の物理的性質二色性色素、F355、F357およびF593の二色性比率および吸収波長領域をチェックするために、各色素が1の濃度でZLI-3449-100の中へドープされた。個々の混合物は、上記タイプ1のセルの中へ注入された。ラビング方向に平行および垂直の両方である、直線偏光された光のためのその吸収スペクトルは、表4に示される。明らかに高い二色性比率が、可視波長領域において達成されている。表4:1の濃度でアンチパラレルに塗布されたセルを持つ、ZLI-3449-100における3つの色素F355、F357およびF593の吸収度スイッチング素子として利用されるTNセルは、以下のように製造される。二色性色素F355、F357およびF593が、それぞれ3の濃度でドープされた、ネマチック液晶混合物は、上記タイプ2のセルの中へ充填される。これは、表1および2に示される反射性質を持つコレステリック液晶層の2つのスタックされた層の前に配置される。このアセンブリの反射は、コレステリック液晶層自体の測定と同様の方法で測定される。入射光は再び基材に垂直な方向から30°傾斜され、反射は垂直方向から検出される。この測定において反射板は利用されない。TNセルに対して、電圧が印加されていない0Vの電圧各カラーの反射スペクトルおよび40Vの電圧が印加された場合の、青色、緑色および赤色反射が表5、6および7に示される。明確に示されるように、各カラーは、二色性色素を含むTNセルによりスイッチされている。表5:青色、緑色および赤色スペクトル領域における、2つのスタックされたコレステリック液晶層からの相対反射強度注釈:n.d.:測定されていない例2例1と同様の方法により、蛍光色素を持つコレステリック液晶層は、以下のように製造される。3つ目のセルタイプ3が用意される。この目的を達成するために、洗浄および乾燥されたガラス基材が、日本の日産化学のポリイミド配向層SE-7492の好適な溶液で、1500rpmでスピンコーティングされる。基材は、3分間100°Cで予備加熱され、1時間200°Cで湾曲され、後に1つの方向へ塗布される。商業的に入手可能な、12.5μmの厚さを持つポリイミドデュポン社のカプトンフィルムHタイプ50Hが、2つの基材の間のスペーサーとして利用され、基材は、アンチパラレル配向で組み立てられ、ポリイミド粘着テープを利用して固定される。コレステリック液晶層は、ドイツ、メルクKGaA社から商業的に入手可能な光重合性液晶材料RMMC34Cを利用して用意され、商業的に入手可能なキラル成分BDH1281メルクKGaA社からでドープされる。RMMC34Cにおけるキラル成分の濃度は4.54であった。ExcitonCorporationUSAから株式会社インデコ、日本国を介して商業的に入手可能である、青色色素クマリン-500は、この重合可能な混合物の中へ、2.74の濃度で組み込まれる。混合物は、上の章に示されるタイプ3の液晶セルの中へ導入される。混合物を持つセルは、混合物が等方相になる温度である、80°Cまで熱せられ、次に冷却速度0.1/分で、25°Cまで冷却される。そして、コレステリックLC構造が、UVの照射に曝されることで開始される重合により安定化される。365nmの波長を持つUV放射が利用され、曝露量は、2000±50mJ/cm2である。コレステリックLC層の性質は、例1に示されたものと同様の方法で調査された。コレステリック液晶層にドープされた色素からの発光および反射におけるスペクトルは、輝度計CS-1000コニカミノルタ、日本を利用して測定される。励起のために、400nmの波長を持つLEDダイナテック株式会社のLB-50/150UV-400が利用される。一方で、反射の測定のためには、白熱灯DolanJennerIndustriesのFiberLiteModel190が利用される。ここで再び、入射光は、基材に垂直な方向から30°傾けられ、反射は垂直方向から検出される。発光スペクトルの結果は、表6aに示され、反射スペクトル反射板が利用されない場合、R-円偏光板が利用される場合、および、L-円偏光板が利用される場合、それぞれ3つの場合におけるは、表6bに示される。発光ピークは、約467nmの波長に位置し、明らかに選択的反射ピークである、反射ピークは、約460nmの波長に位置する。表6a:コレステリックLC層の発光スペクトル表6b:コレステリックLC層の反射スペクトル例1の場合と同様に、ドイツメルクKGaA社から商業的に入手可能な、二色性色素F357は、これもドイツメルクKGaA社から商業的に入手可能な、2つの液晶ZLI-3449-100およびMLC-6609の中へ組み込まれる。これら混合物の物理的性質は、上記表3にすでに示されている。二色性色素F357の二色性比率および吸収波長領域をチェックするために、10のF357が混合物MLC-6609の中へドープされ、結果としての混合物は、図1に示されるように、、アンチパラレルラビングantiparallelrubbing処理がなされてセルギャップ10μmを有する、ホモジニアス配列を含むポリイミドで覆われたパターン化されたITO電極を有する、タイプ1のセルの中へ注入される。ラビング方向に平行および垂直な直線偏光光の吸収のための、このセルのスペクトルは、表7に示される。明確に示されるように、F357は、可視スペクトルの青色領域における吸収を有する。表7:MLC-6609におけるF357のスペクトル特徴例1に示された調査と同様に、ここで3のF357でドープされたZLI-3449-100は、ラビング処理され、2つの基材のそれぞれのラビング方向がお互いに垂直となるように組み立てられ組み立て後は、ねじれネマチック状態へ導く、6μmのセルギャップを有する、ホモジニアス配列を含むポリイミドで覆われたパターン化されたITO電極を有する、TNセルである、タイプ2のセルの中へ注入される。コレステリック液晶層の前に配置される、色素がドープされたZLI-3449-100を含む、TNセルのための透過および反射両方のスペクトルも、輝度計CS-1000コニカミノルタ、日本を利用して測定され、その光学的性質は、表6aおよび6bに示される。励起のために、ここで400nmの波長のLEDが再び利用される。その結果は、表8a透過スペクトルおよび表8b反射スペクトルに示される。明確に示されるように、好適な電圧の印加により、透過および反射の両方が増加し、透過および反射の両方が、二色性色素がドープされた液晶を含むセルにより同調される。表8a:種々の電圧が印加された、TNセルおよびコレステリックLC層のアセンブリの発光スペクトル表8b:種々の電圧が印加された、TNセルおよびコレステリックLC層のアセンブリの反射光スペクトル例3例2に示された調査と同様に、コレステリックLC層を介した透過およびからの反射の両方は、垂直配向VAの液晶を含む液晶セルを利用して同調される。3のF357がドープされた混合物MLC-6609は、アンチパラレルラビング処理垂直配向状態を与えるされ、6μmのセルギャップを有する、ホモジニアス配列を含むポリイミドで覆われたパターン化されたITO電極を有する、タイプ3のセル、VAセルの中へ注入される。このセルは、例2で製造されたコレステリック液晶層の上に配置され、その光学的性質は、表8aおよび8bに示される。複合セル構造の電気光学的性質も、輝度計CS-1000コニカミノルタ、日本を利用して測定される。励起のために、上記のような400nmの波長を有するLEDが再び利用される。コレステリック液晶層の前に配置される、色素がドープされた混合物MLC-6609を含む、タイプ3のセルの透過および反射におけるスペクトルは、表9aに透過スペクトル、表9bに反射スペクトルが示される。明らかなように、適切な電圧を適用すると、透過および反射の両方が減少し、透過および反射の両方が、液晶セルの動作モードの如何に関わらず、色素がドープされた液晶を含む液晶セルにより同調される。これらの例は、コレステリック液晶層が、優れた光のための反射板および/または光の放出としてまさに働くこと、および、光の強度が、任意の光制御層を利用して効果的に制御し得ることを明確に示している。表9a:種々の電圧が印加された、VAセルおよびコレステリックLC層のアセンブリの発光スペクトル表9b:種々の電圧が印加された、VAセルおよびコレステリックLC層のアセンブリの反射スペクトル例46つのコレステリック液晶層が例1に示されるように用意され、各カラーのための単層の反射性質は、3つのカラーそれぞれのために、右巻きねじれ方向を持つ1つの層、および、左巻きねじれ方向を持つ1つの層から成る、2つの層と比較して決定される。1つのカラーのための、右巻きおよび左巻き層は、お互いに同一であるが、利用されるキラル成分は、お互いに光学的に反対、すなわちお互いの光学異性体であり、よって、層はコレステリックピッチの大きさが同じだが、ねじれ方向はお互いに反対である。測定は、例1に示されるように、輝度計CS-1000コニカミノルタ、日本を利用して行われる。第一セットの実験、例えば4aにおいて、光源として、DolanJennerIndustriesの白熱灯FiberLiteModel190が利用される。入射光は、基材に垂直な方向から30°の角度で傾斜され、基材に垂直な方向において反射が検出される。光源およびコレステリック液晶層の間の距離は15cmである。代替として第二セットの実験、例えば4bにおいて、ダイナテック株式会社の白色LEDMDBL-CW25も、光源として利用される。照明の強度は、ウシオ電機株式会社の分光放射計USHIOタイプUSR-40D-13を利用して測定される。白熱灯および白色LEDの照明スペクトルは、それぞれ352μW/cm2および43.8μW/cm2となる15cmの距離において測定される。白熱灯および白色LEDの照明スペクトルは、表10および表11にそれぞれ示される。表10:白熱灯の照明強度表11:白色LEDの照明強度例4a単一層のコレステリック液晶層左手系ねじれ方向および二重層のコレステリック液晶層の反射強度は、表12において、白熱灯の照明の下で、3つのカラーR、G、Bのそれぞれにおいて比較される。表12:白熱灯の照明下における、単層および二重層のコレステリック液晶層の反射強度注釈:右巻きねじれ方向表12aにまとめられたデータは、単層と比較して二重層の方が、すべてのカラーにおいてより高い反射強度を示していることを明確に示している。すべての反射強度は、各カラーのための反射の波長領域に渡る積分として決定されるため、二重層構造のための反射強度のすべてに渡る強度は、単一層行動のための値の約2倍である。この事実は、非偏光光を活用してもよい、e-ペーパーの応用に利用されるデバイスのための二重層構造の利点を示す。例4b前例のサンプル層から、例5が再び調査される。ここでは、例4aで利用された白熱灯の代わりに、白色LED例4の表11に示される発光スペクトルを有するが光源として利用される。その結果が表13に示される。表13:白色LEDの照明下における、色素なしの単層コレステリックフィルム、および、色素ありの二重層のコレステリックフィルムの反射強度注釈:右巻きねじれ方向これらの結果から明らかなように、二重層は、白色LEDの照明下においても、単層の値の約2倍の反射光強度をもたらす。例5例1に示されるように、3つのカラー、赤色、緑色および青色の各1つを反射するコレステリック液晶層の3つのセットが用意される。ここではしかし、緑色および赤色のために各3つ、青色のために2つの、計8つのコレステリック液晶層が製造される。2つの色、緑色および赤色の各1つのために、右巻きねじれ方向を有する1つの層が用意される。これら2つのカラーの各1つのために、各1つが右巻きおよび左巻き螺旋ねじれ方向を持つ、さらにもう2つの層が用意される。しかしながら、例1の層とは対照的に、これら4つの追加的なコレステリック層のそれぞれ、すなわち、カラー毎に2つにおいて、蛍光色素がコレステリック層の中へ組み込まれる。緑色選択反射を与える2つのコレステリック層のために、合成混合物の全質量の量に対して2.16のアルドリッチから商業的に入手可能な緑色色素クマリン6が組み込まれる。赤色選択反射を与える2つのコレステリック層のために、合成混合物の全質量の量に対して0.2のクマリン6と、0.26の林原生物化学研究所から商業的に入手可能なNK-3590が組み込まれる。それぞれの色素を組み込んだ、相互に逆のねじれ方向を持つ層は、各カラーのための二重層の中へ組み込まれる。最後に、青色光を反射する2つのコレステリック液晶層がこの例のために用意される。これらはお互いに逆のねじれ方向を有する。これらの層の1つ、右巻きねじれ方向を持つ1つは、単層として調査され、そして両方が二重層の中へ組み込まれて、再び調査される。これら後者の2つの層は、どのような色素分子も含まない。例5a3つが単層で3つが二重層である、これら6つの層は、例4aで示された白熱灯を利用して調査され、単層右巻きねじれ方向を有するのための反射強度は、二重層のそれ、緑色のそれ、および、赤色組み込み色素と比較される。表14において、色素のない単層のための反射強度は、二重層のそれと比較される。表14:白熱灯の照明下における、色素なしの単層コレステリックフィルム、および、色素ありの二重層のコレステリックフィルムの反射強度注釈:右巻きねじれ方向表14のデータは、反射された光の強度における、コレステリック層の中への色素の組み込みの多大な影響を明確に示す。特に、赤色スペクトル領域において反射するフィルムは、色素を含む二重層のための反射強度のピークは、色素を含まない単層のそれの3倍である。光の波長を変換する色素分子の効果により、短い波長を有する光が活用されたことが、寄与していることが分かる。さもなければ、短い波長を有するこの光は、反射に対して寄与しない。したがって、反射光の強度が、単層の代わりに二重層を利用することによる増大に加えて、コレステリック層の中へ色素を組み込むことによって、顕著に強化さることは明らかである。例5bこれら6つの層は、再び調査される。しかしここでは、例4bのように、白熱灯の代わりに白色KEDを光源として利用する。単層の反射強度は、表15において、各二重層のそれ、緑色のそれ、および赤色色素を組み込んだそれと比較される。表15:白色LEDの照明下における、色素なしの単層コレステリックフィルム、および、色素ありの二重層のコレステリックフィルムの反射強度注釈:右巻きねじれ方向これらのデータは、コレステリック層の中へ色素を組み込む効果が、反射光の強度、白色LEDの照明を顕著に改善していることを明確に示す。図面の符号の説明I.概論1.図のaおよびb部分それぞれの図面の第一の部分すなわち、ラベルaの部分においては、非スイッチ状態、、より強力な吸収状態、電気光学的スイッチング素子複数の低透過を持つ状態が示される。それぞれの図面の第二の部分すなわち、ラベルbの部分は、それぞれの補足的な状態を示す。図1b、2b、3aおよび3bにおいては、簡略化のために、単一の、例示的な電気光学的スイッチング素子だけが示される。図1a、2a、4a、4b、5aおよび5bにおいては、各1つが各カラーR、G、Bのためのものである、3つのスイッチング素子が示される。2.光路図中の太矢じり印は、光路を示す。3.光のカラーR赤色B青色G緑色